FR 2770534 A1 19990507 FR 9813689 A 19981030 l PROCEDE POUR ENLEVER DES GRAFFITIS ARRIERE-PLAN DE L'INVENTION La présente invention concerne un nouveau procédé pour enlever des graffitis écrits sur une surface d'une structure, par exemple sur une surface externe d'une structure routière, comme par exemple une pile de pont, une poutre de pont ou similaire ou sur une surface interne d'un tunnel, une surface externe ou interne d'un bâtiment, une surface d'une structure10 attenante à une route, telle qu'un poteau, une rambarde ou similaire. Des personnes mal éduquées peuvent être amenées à écrire des graffitis sur une surface d'une structure. Généralement, les graffitis sont écrits avec une bombe aérosol ou avec un crayon marqueur. Enlever un graffiti avec un morceau de tissu imprégné avec un diluant pour peinture est un des procédés utilisés pour enlever les graffitis. Toutefois, il faut beaucoup de temps et beaucoup de travail pour éliminer les graffitis. En outre, il est très difficile de les effacer complètement. Enfin, on risque d'abîmer la couche de surface lors d'une telle opération. Récemment, on avait proposé un procédé dans lequel une composition de revêtement anti-graffitis est appliquée par avance sur une surface d'un matériau de base d'une structure pour former une couche de surface sur laquelle il est très difficile d'écrire des graffitis ou dont les graffitis peuvent facilement être effacés quand ils sont écrits sur cette couche de surface (voir par exemple JP-A-5-33142, JP-A-8- 151540 et JP-A-9-100445). Dans un tel procédé, il est toutefois difficile d'enlever complètement les graffitis, de sorte que ceux-ci peuvent persister sur la couche de surface. Lorsque les graffitis persistent, le travail nécessaire pour les effacer demeure. Ce travail n'est pas facile, comme décrit ci- dessus. En outre, le problème se pose que l'on peut abîmer la couche de surface. 2 2770534 RESUME DE L'INVENTION Dans ces conditions, un objectif de la présente invention est de fournir un procédé permettant d'effacer les graffitis faisant appel à une autre approche, au lieu de l'approche conventionnelle consistant à effacer les graffitis. Pour atteindre cet objectif et conformément à la présente invention, on fournit un procédé pour enlever les graffitis, comprenant les étapes consistant à: appliquer une composition de revêtement hydrophobe en une résine de condensation du type silicone, dans un solvant, sur une surface d'un matériau de base d'une structure portant une couche d'apprêt, pour former une couche de surface anti-adhésion, sur la couche d'apprêt; à appliquer une composition de revêtement détachable sur la couche de surface pour former une couche détachable, après que des graffitis ont été écrits sur la couche de surface; et à détacher la couche détachable de la couche de surface après que la couche détachable a durci, pour enlever ainsi les graffitis avec la couche détachable, de la surface de la couche de surface. De préférence, dans ce procédé, la composition de revêtement détachable présente des propriétés physiques telles que son extensibilité ne soit pas inférieure à 100 % à 20 C et que sa résistance à la rupture en traction ne soit pas inférieure à 100 kg/cm2 à 20 C après que la composition détachable a durci. Il est bien entendu que les propriétés physiques de la composition de revêtement détachable ne sont pas limitées aux valeurs susmentionnées. BREVE DESCRIPTION DES DESSINS La figure 1 est une vue en coupe montrant une couche de surface formée sur une couche d'apprêt d'une surface d'un matériau de base d'une structure; la figure 2 est une vue en coupe montrant une couche séparable formée sur la couche de surface portant des graffitis; et la figure 3 est une vue en coupe illustrant comment les graffitis sont détachés de la couche de surface, en pelant la couche détachable. DESCRIPTION DE LA FORME D'EXECUTION PREFEREE Une forme d'exécution de la présente invention va être décrite ci- après, en se reportant aux figures 1 à 3. La figure 1 est une vue en coupe montrant une couche de surface formée sur une couche d'apprêt d'une surface d'un matériau de base d'une structure; la figure 2 est une vue en coupe montrant une couche détachable formée sur la couche de surface portant des graffitis écrits; et la figure 3 est une vue en coupe illustrant comment les graffitis sont enlevés de la couche de surface en pelant la couche détachable. Dans les dessins, les couches respectives et les graffitis sont représentés avec une épaisseur exagérée, pour faciliter la description. Dans les dessins, la référence numérique 1 indique un matériau de base; 2, une couche d'apprêt; 3, une couche de surface; 4, des graffitis; et 5 une couche détachable. Sur la figure 1, la couche d'apprêt 2 est formée sur la surface du matériau de base 1 d'une structure. Comme exemples de surface de matériau de base, on peut mentionner les surfaces en ciment, différentes surfaces constituées de plaques d'acier et différentes surfaces de revêtement telles que des surfaces de revêtement détériorées, des surfaces carrelées, etc. La raison pour laquelle la couche d'apprêt 2 est formée sur la surface du matériau de base 1 est qu'il faut corriger l'irrégularité de la surface du matériau de base 1 et améliorer l'adhésion du matériau de base 1 à la couche de surface 3. Dans cette forme d'exécution, lorsqu'on utilise une composition de revêtement d'une résine de silicone acrylique pour former la couche d'apprêt 2, la couche de surface 3 et le matériau de base 1 sont tenus fermement ensemble par la couche d'apprêt 2, parce que la composition de résine de silicone acrylique a une bonne affinité pour la composition de revêtement en résine de condensation du type silicone, constituant la couche de surface 3. La composition de revêtement en résine de type silicone acrylique peut être obtenue par une réaction entre une résine silicone contenant des groupes hydroxyle, une résine de polyol acrylique et une résine isocyanate; une réaction entre un polyol acrylique dénaturé par un silicone et une résine 4 2770534 isocyanate; une réaction entre une résine acrylique contenant des groupes alcoxysilyle et l'eau contenue dans l'air, ou similaire. Il est à noter que la composition de revêtement formant la couche d'apprêt 2 n'est pas limitée aux compositions de revêtement en une résine du type silicone acrylique, et que toute composition de revêtement peut être utilisée pour autant que la composition de revêtement ait une bonne affinité pour la couche de surface 3. Après avoir formé la couche d'apprêt 2, on applique une composition de revêtement hydrophobe en une résine de condensation du type silicone dans un solvant, sur la couche d'apprêt 2, pour former une couche de surface 3 résistante à l'adhésion. Bien que l'on ait déjà utilisé des résines de condensation du type silicone dans un solvant, pour former la couche de surface 3, on utilise dans la présente invention une résine de condensation hydrophobe du type silicone, dans un solvant, pour faciliter le nettoyage de graffitis réalisés avec une bombe aérosol ou similaire, sur la couche de surface 3. Les compositions de revêtement hydrophobe en une résine de condensation du type silicone, dans un solvant, sont obtenues en ajoutant un agent hydrophobe tel qu'un fluorosilane ou similaire, à une composition de revêtement en une résine de condensation du type silicone, dans un solvant. Comme exemples typiques d'agents hydrophobes, on peut citer les fluoroalkylsilanes, une huile de silicone dénaturée par un fluoroalkyle, des composés aromatiques fluorés, des goudrons fluorés, etc. La résine de condensation du type silicone, dans un solvant, est obtenue en condensant un méthylhydrodiène polysiloxane contenant un groupe silanol terminal, un méthylméthoxysilane, un diméthylpolysiloxane ou similaire, en présence d'un catalyseur tel qu'un composé organique d'étain ou similaire. Les diméthylpolysiloxanes sont utilisés pour traiter les surfaces de bandes antiadhésives ou similaire, car ils permettent un enlèvement aisé. Comme décrit ci-dessus, la couche de surface 3 est appliquée sur la surface du matériau de base 1 de la structure portant une couche d'apprêt 2. Les graffitis écrits sur la couche de surface 3 sont facilement enlevés comme suit. Sur la figure 2, après que des graffitis ont été écrits sur la couche de surface 3, une composition de revêtement détachable est appliquée sur la couche de surface 3 portant les graffitis, pour former une couche détachable 5. La composition de revêtement détachable doit avoir d'excellentes propriétés physiques permettant de détacher le film de revêtement avec les graffitis à n'importe quelle époque10 de l'année, lorsque des graffitis sont écrits sur la couche de surface 3 avec une bombe aérosol ou similaire. Comme exemples de compositions de revêtement détachables ayant les propriétés physiques susmentionnées, on peut citer les compositions de revêtement du type résines. De préférence, la composition de15 revêtement détachable présente des propriétés physiques telles, que l'extensibilité ne soit pas inférieure à 100 % et que la résistance à la rupture en traction ne soit pas inférieure à 100 kg/cm2 à 20 OC, après le durcissement de la couche détachable 5. Comme exemples des résines utilisables, on peut citer une résine acrylique, une résine uréthane, une résine époxyde, une résine polyester, une résine silicone, etc. Chacune de ces résines peut contenir un solvant ou de l'eau. Lorsque la couche détachable 5 formée sur la couche de surface 3 a durci, la couche détachable 5 est pelée graduellement de la couche de surface 3, comme représenté sur la figure 3. Comme la couche de surface 3 présente un caractère hydrophobe et des propriétés antiadhésion et que la couche détachable 5 est facile à détacher, la couche détachable 5 peut facilement être pelée de la couche de surface 3. En même temps, les graffitis 4 sont détachés de la couche de surface 3, parce qu'ils sont déposés sur la couche détachable 5. Quand la couche détachable 5 a les propriétés physiques susmentionnées, la couche détachable 5 a une haute flexibilité et une résistance élevée à la rupture. Dans ces conditions, il n'y a aucun risque de rupture de la couche détachable 5 lorsqu'on la détache de la couche de surface 3. Dans ces conditions, toute la couche détachable 5 peut facilement être détachée de la couche de surface 3. En même temps, les graffitis sont enlevés de la couche de surface 3. En outre, la couche de surface 3 n'est 6 2770534 jamais abîmée, parce que la couche détachable 5 est simplement pelée de la couche de surface 3. (Exemple 1) Le tableau 1 montre les effets des matériaux utilisés pour écrire les graffitis, du point de vue de la facilité du nettoyage des graffitis écrits sur la couche de surface. TABLEAU 1: Propriétés de nettoyage de graffitis par des couches détachables Composition de revê- Composition de tement hydrophobe en revêtement en résine résine de condensa- uréthane acrylique tion du type sili- cone, dans un solvant Bombe aérosol O X Crayon marqueur X Evaluation du nettoyage des graffitis: O: bon X: mauvais Dans cet exemple, on a préparé une couche de surface formée par application d'une composition de revêtement hydrophobe en une résine de condensation de type silicone, dans un solvant, et une couche de surface formée par l'application d'une composition de revêtement en une résine du type uréthane acrylique qui constitue un matériau de revêtement de surface courant pour protéger contre les intempéries. Les graffitis ont été écrits sur des couches de surface préparées, avec une bombe aérosol et avec un crayon marqueur. Après avoir écrit les graffitis, une composition de revêtement détachable a été appliquée sur chaque couche de surface pour former une couche détachable. La couche détachable a été détachée en la pelant de la couche de surface, et on a ensuite évalué le nettoyage des graffitis. Aussi bien dans le cas de la bombe aérosol que dans celui du crayon marqueur, les graffitis écrits sur la couche de surface formée d'une composition de revêtement hydrophobe en une résine de condensation du type silicone, dans un solvant, étaient bien enlevés. Par contre, les graffitis écrits sur la couche de surface formée par une composition de revêtement en une résine du type uréthane acrylique n'étaient pas enlevés correctement. L'enlèvement de la couche détachable de la couche de surface était mauvais au point que ni la couche détachable, ni les graffitis, ne pouvaient être détachés d'une manière satisfaisante de la couche de surface. Dans ces conditions, il est démontré que les graffitis écrits sur la couche de surface formée d'une composition de revêtement hydrophobe en une résine de condensation du type silicone, dans un solvant, peuvent facilement être enlevés, et cela non seulement parce que les graffitis adhéraient bien à la couche détachable, mais également parce que la couche détachable pouvait facilement être détachée de la couche de surface. (Exemple 2) Le tableau 2 illustre les propriétés physiques de chaque composition de revêtement détachable durcie et l'efficacité de l'opération de nettoyage des graffitis. 8 2770534 TABLEAU 2: Propriétés physiques de la composition de revêtement détachable après durcissement et aptitude de cette composition à détacher les graffitis. Résistance à la rupture en traction de la composition de revêtement (kg/cm2 50 100 150 Extensibilité 5 X X X X de la composi- 50 X A A A tion de revê- 100 X A O O tement 150 X A O O O: bon A: moyen X: mauvais On voit que l'efficacité du nettoyage des graffitis était très bonne quand la couche détachable formée par une composition de revêtement détachable présentait des propriétés physiques d'extensibilité qui ne sont pas inférieures à 100 % et une résistance à la rupture en traction qui n'est pas inférieure à 100 kg/cm2 apres le durcissement de la couche détachable. La présente invention, mise en oeuvre dans les conditions décrites ci-dessus, a les effets suivants: Selon un aspect de la présente invention, on forme une couche de surface avec une composition de revêtement hydrophobe en une résine de condensation du type silicone, dans un solvant, et on applique une composition de revêtement détachable sur la couche de surface pour former une couche détachable, après que des graffitis ont été écrits sur la couche de surface. Dans ces conditions, quand la couche détachable est détachée de la couche de surface après le durcissement de la couche détachable, les graffitis peuvent être enlevés facilement et sans causer de dommages à la couche de surface, parce que les graffitis sont écrits sur la couche détachable. Selon un autre aspect de la présente invention, la couche détachable est formée en une composition de revêtement détachable qui présente les propriétés physiques d'une extensibilité qui n'est pas inférieure à 100 % et d'une résistance à la rupture en traction qui n'est pas inférieure à 100 kg/cm2 à 20 C, après que la composition de revêtement détachable a durci. Dans ces conditions, la couche détachable présente une grande flexibilité et une grande résistance à la rupture en traction, de sorte qu'il n'y a aucun risque de casser la couche détachable lorsque l'on détache la couche détachable de la couche de surface. Le travail se fait donc très efficacement.15 La présente invention a les excellents effets susmentionnés. O 2770534 REVENDICATIONS: 1. Procédé pour enlever les graffitis, comprenant les étapes consistant à: appliquer une composition de revêtement hydrophobe en une résine de condensation du type silicone, dans un solvant, sur une surface d'un matériau de base d'une structure portant une couche d'apprêt, pour former une couche de surface anti- adhésion, sur ladite couche d'apprêt; à appliquer une composition de revêtement détachable sur ladite couche de surface pour former une couche détachable, après que des graffitis ont été écrits sur ladite couche de surface; et à détacher ladite couche détachable de ladite couche de surface après que ladite couche détachable a durci, pour enlever ainsi lesdits graffitis avec ladite couche détachable, de la surface de ladite couche de surface. 2. Procédé pour enlever les graffitis selon la revendication 1, dans lequel ladite composition de revêtement détachable présente des propriétés physiques telles que son extensibilité ne soit pas inférieure à 100 % à 20 C et que sa résistance à la rupture en traction ne soit pas inférieure à 100 kg/cm2 à C après que la composition détachable a durci.